КОМПОЗИЦИЯ НА ОСНОВЕ ЖИДКИХ СИЛОКСАНОВЫХ КАУЧУКОВ ДЛЯ ПОКРЫТИЙ РУЛОННЫХ ТЕКСТИЛЬНЫХ МАТЕРИАЛОВ
COMPOSITION BASED ON LIQUID SILOXANE RUBBER FOR COATING ROLLED TEXTILE MATERIAL

Введение
Изобретение относится к химической промышленности, в частности к отверждаемой при повышенных температурах композиции на основе жидких силоксановых каучуков для покрытий рулонных текстильных материалов.
Уровень техники.
Известны отверждаемые композиции на основе жидких низкомолекулярных силоксановых каучуков СКТН различных марок, содержащие отверждающие структурирующие агенты (тетраэтоксисилан, этилсиликат-40, этилсиликат-32 и другие), а также катализаторы, ускоряющие отверждение, в качестве которых используются, как правило, оловоорганические соединения (О.Н.Долгов, М.Г.Воронков, М.П.Гринблат «Кремнийорганические жидкие каучуки и материалы на их основе». М., Химия, 1975). Эти композиции широко используются в электро- и радиотехнической промышленности, в автомобильной промышленности, в строительстве, медицине, в производстве рулонных текстильных материалов с силоксановым покрытием и других отраслях.
Общим недостатком всех композиций на основе низкомолекулярных силоксановых каучуков СКТН, содержащих структурирующие агенты и оловоорганические катализаторы, является их малое время стабильного состояния при комнатной температуре (5-15 мин). Затем происходит сильное загущение композиций, что делает невозможным их нанесение на тканевые основы при получении рулонных текстильных материалов.
Наиболее близким техническим решением является патент России №2203993, 2003 г., в котором описана композиция на основе жидких силоксановых каучуков СКТН марок А, Б, В, Г, содержащая в качестве структурирующего агента тетраэтоксисилан или этилсиликат-40 в количестве 10-15 мас.ч. на 100 мас.ч. СКТН, а в качестве катализатора - октоат олова (катализатор 230-19 ТУ 6-02-539-75) в количестве 2-3 мас.ч. на 100 мас.ч. СКТН или катализатор №18 (ТУ 6-02-805-78) в количестве 8 мас.ч. на 100 мас.ч. Катализатор №18 представляет собой раствор диэтилдикаприлата олова в этилсиликате-40 при их соотношении 1:4 мас.ч.
Недостатком этой композиции также является малое время стабильного состояния при комнатной температуре - не более 15 мин.
Сущность изобретения
Изобретательская задача состояла в поиске композиции на основе жидких силоксановых каучуков для покрытий рулонных текстильных материалов, содержащей жидкий низкомолекулярный силоксановый каучук, в качестве структурирующего агента - этилсиликат-40 или тетраэтоксисилан и оловосодержащий катализатор, которая имела бы более длительное стабильное состояние при комнатной температуре.
Поставленная задача решена композицией на основе жидких силоксановых каучуков для покрытий рулонных текстильных материалов, содержащей жидкий низкомолекулярный силоксановый каучук, в качестве структурирующего агента - этилсиликат-40 или тетраэтоксисилан и оловосодержащий катализатор, которая в качестве катализатора содержит двухлористое двуводное олово и оксид кальция при следующем содержании компонентов, мас.ч.:
жидкий низкомолекулярный силоксановый каучук
100
структурирующий агент
10-20
олово двухлористое двуводное
2-4
оксид кальция
2-4
Изобретение позволяет получить следующее преимущество. Время стабильного состояния композиции при комнатной температуре увеличено до 26 ч. Такая продолжительность стабильного состояния позволяет эффективно использовать композицию в условиях непрерывного технологического процесса.
Сведения, подтверждающие возможность воспроизведения изобретения
2
2
Для осуществления изобретения используют следующие материалы. В качестве низкомолекулярного силоксанового каучука может быть использован любой низкомолекулярный силоксановый каучук СКТН марок А, Б, В и Г (ГОСТ 13835-73). В качестве структурирующего агента - отвердителя жидких силоксановых каучуков - использованы известные отвердители - тетраэтоксисилан (ТУ 6-02-708-76) или этилсиликат-40 (ГОСТ 26371-74, изм.2). В качестве катализатора использованы двухлористое двуводное олово (SnCl 2НO) (ТУ 6-09-5393-88) и безводный оксид кальция.
Композицию готовят путем смешения низкомолекулярного силоксанового каучука СКТН, структурирующего агента и катализатора до образования гомогенной массы.
Вулканизация заявленной композиции осуществляется традиционно при повышенных температурах 155-170°С в течение 2-3 мин.
Составы предложенной композиции при различном количественном содержании компонентов и продолжительность их стабильного состояния приведены в таблице.
Из данных таблицы видно, что продолжительность стабильного состояния заявленной композиции при комнатной температуре составляет 18-26 ч, поэтому композиция является более технологичной при получении рулонных текстильных материалов с отвержденным силоксановым покрытием.